본 발명은 다공성 탄소 및 이의 제조 방법에 관한 것이다. 본 발명에 따른 다공성 탄소는 카보나이트라이드(carbonitride) 화합물과 보라이드(boride) 화합물의 혼합물로부터 유래된 것으로서, 내부가 비어있는 중공 구조를 가지며, 열역학적으로 안정할 뿐 아니라, 질소와 보론이 균일하고 안정적으로 도핑되어 있어, 보다 향상된 특성과 활용도를 나타낼 수 있다.
주어진 문장을 읽고 간략하게 요약해주세요.

문장: 
[ 발명의 명칭 ]
다공성 탄소 및 이의 제조 방법POROUS CARBON AND METHOD FOR PREPARING THE SAME
[ 기술분야 ]
본 발명은 고기공, 고비표면적 및 중공 구조를 갖는 다공성 탄소 및 이의 제조 방법에 관한 것이다.
[ 배경기술 ]
탄소 재료는 촉매, 연료전지, 이차전지 전극재료, 슈퍼 커패시터, 복합재료, 가스센서, 태양전지, 각종 전자 소자 등의 다방면의 산업에 적용되는 이용가치가 큰 재료이다. 탄소는 매우 다양한 형태로 응용이 되고 있다. 특히 탄소 섬유, 탄소 나노튜브 등은 높은 전도도를 가지면서도 기계적 물성이 매우 높으며, 비표면적이 매우 높은 활성탄 또는 비정질 탄소의 경우, 높은 기공도 및 안정한 탄소의 특성으로 연료전지 및 이차전지의 전극 재료 분야에서 많이 연구가 진행되고 있다. 또한 탄화수소 및 수소 등의 연료용 기체 저장물질 또는 오염된 지역이나 이산화탄소 등의 인체에 해로운 기체를 정제할 수 있는 분리 모체로도 주목을 받고 있다. 최근 다공성 탄소 재료로써 카바이드 유래 탄소 (Carbide derived carbon, 이하, CDC) 물질이 연구되어 큰 관심을 모으고 있다 (Gogotsi et al. 1997 J. Mater. Chem.7:1841-1848; Boehm et al. Proc.12th Biennial Conf. on Carbon 149-150 (Pergamon, Oxford, 1975)). 비정질상의 CDC는 대부분 2 nm 이하의 마이크로 기공을 가지고 있으며, 따라서 수소 저장에 사용할 수 있는 이상적인 기공의 크기인 0.6 내지 0.9 nm의 기공만을 선택적으로 생성할 수 있다고 보고되었다. 그리고, 반도체 또는 크기가 큰 기체 저장, 의학용 치료제의 흡착 모체 또는 윤활유의 흡착제 등 매우 다양한 산업 분야에서 2 nm 이상의 메조 기공에 대한 수요가 증가하고 있다.그런데, 탄소는 안정성이 높은 대신 다른 물질과의 반응성이 대체적으로 낮아 CDC의 활용도가 떨어지는 한계가 있다. 이러한 한계를 극복하기 위하여, 다공성 CN (porous nitrogen-doped carbon), 다공성 CB (porous boron-doped carbon) 소재가 대두되었으나, 이 소재들의 열적 불안정성 때문에 괄목할만한 연구의 진전이 보고되지 않고 있다.최근에는 다공성 CNB (porous nitrogen and boron co-doped carbon)가 보고 되었다. 상기 다공성 CNB는 형광체, 촉매, 수퍼 카파시터, 기체 흡착 등의 분야에 유용한 것으로 평가되고 있다. 하지만, carbon-boron 결합이 약해 CNB 내에 CN-rich 및 BN-rich의 두 가지 상으로 분리되는 문제가 있어 성공적인 다공성 CNB의 합성이 어려운 실정이다.
[ 선행기술문헌 ]

[ 비특허문헌 ]
 Lee, J.; Kim, J.; Hyeon, T. Recent progress in the synthesis of porous carbon materials. Adv. Mater. 2006, 18, 2073-2094. Simon, P.; Gogotsi, Y. Materials for electrochemical capacitors. Nat. Mater. 2008, 7, 845-854. Komatsu, T.; Goto, A. Synthesis and characterization of graphite-like B-C-N materials of composition CNx(BN)(y) (x 003c#003c# 1, y 003c#= 1). J. Mater. Chem. 2002, 12, 1288-1293.
[ 발명의 개요 ]

[ 해결하려는 과제 ]
상기와 같은 종래 기술의 문제점을 해결하고자, 본 발명은 마이크로 기공 및 메조 기공을 가지는 고비표면적의 다공성 탄소 (특히 다공성 CNB)를 제공하는 것을 목적으로 한다.또한, 본 발명은 상기 다공성 CNB를 안정적으로 형성시키는 제조 방법을 제공하는 것을 목적으로 한다.
[ 과제의 해결 수단 ]
본 발명에 따르면, 카보나이트라이드(carbonitride) 화합물 및 보라이드(boride) 화합물의 혼합물로부터 유래되는 다공성 탄소가 제공된다.여기서, 상기 다공성 탄소는 내부가 비어있는 중공 입자(hollow particle)일 수 있다. 그리고, 상기 다공성 탄소는 100 내지 500 nm의 수 평균 입경과 두께 5 내지 15 nm의 쉘을 갖는 중공 입자일 수 있다.그리고, 상기 혼합물은, 상기 카보나이트라이드 화합물에 포함된 탄소(C)와 상기 보라이드 화합물에 포함된 보론(B)의 몰비를 기준으로, 상기 카보나이트라이드 화합물 및 보라이드 화합물을 1:0.1 내지 1:0.5의 비율로 포함할 수 있다.그리고, 본 발명을 통해 제공되는 다공성 탄소는 1.0 중량% 이상의 질소와 0.1 중량% 이상의 보론을 함유할 수 있다.한편, 상기 카보나이트라이드(carbonitride) 화합물은 하기 식 1로 표시되는 조성을 갖는 화합물 및 하기 식 3으로 표시되는 조성을 갖는 화합물로 이루어진 군으로부터 선택된 1종 이상의 화합물을 포함할 수 있다:[식 1]M1(CxNy)삭제삭제[식 3](Ti1-aM3a)(CxNy)상기 식 1 및 식 3에서,M1은 Ti, V, Cr, Zr, Nb, Mo, W, Hf, 및 Ta로 이루어진 군으로부터 선택된 1종 이상의 금속이고;M3는 V, Cr, Zr, Nb, Mo, W, Hf, 및 Ta로 이루어진 군으로부터 선택된 1종 이상의 금속이고;삭제x는 0.2 내지 0.99이며, y는 0.01 내지 0.8이고, a는 0.001 내지 0.3이다.그리고, 상기 보라이드(boride) 화합물은 하기 식 4로 표시되는 조성을 갖는 화합물일 수 있다:[식 4]LxBy상기 식 4에서, L은 1 내지 6가의 금속 또는 비금속이고,x는 1 내지 4이고, y는 1 내지 12이다.그리고, 상기 다공성 탄소는 직경 2 nm 미만인 마이크로 기공 및 직경 2 내지 50 nm인 메조 기공을 가질 수 있다. 여기서, 상기 메조 기공의 부피 비율은 상기 마이크로 기공 및 메조 기공을 포함하는 전체 기공의 총 부피에 대하여 30% 이상일 수 있다. 또한, 상기 다공성 탄소는 90 내지 2,000 ㎡/g 의 비표면적을 가질 수 있다.한편, 본 발명에 따르면, 카보나이트라이드(carbonitride) 화합물 및 보라이드(boride) 화합물을 혼합하여 혼합물을 형성하는 단계;상기 혼합물을 할로겐 기체와 반응시키는 단계; 및상기 반응물을 수소 분위기 하에서 가열하는 단계를 포함하는 다공성 탄소의 제조 방법이 제공된다.상기 제조 방법에 있어서, 상기 카보나이트라이드 화합물과 보라이드 화합물을 혼합하는 동시에 또는 혼합하는 단계 후에, 상기 혼합물을 분쇄하는 단계를 더 포함할 수 있다.또한, 상기 제조 방법에 있어서, 상기 할로겐 기체는 염소(Cl2) 기체일 수 있다.그리고, 상기 혼합물을 할로겐 기체와 반응시키는 단계는 400 내지 1,200 ℃의 온도 하에서 1 시간 내지 5 시간 동안 수행될 수 있다.그리고, 상기 반응물을 수소 분위기 하에서 가열하는 단계는 400 내지 1,000 ℃의 온도 하에서 1 시간 내지 5 시간 동안 수행될 수 있다.그리고, 상기 수소 분위기 하에서 가열하는 단계 이후에, 다공성 탄소의 기공을 활성화하는 단계를 더 포함할 수 있다.
[ 발명의 효과 ]
본 발명에 따른 다공성 탄소는 2 nm 미만 마이크로 기공과 2 nm 이상의 메조 기공을 동시에 포함함으로써 작은 기공을 필요로 하는 분야뿐 아니라 상대적으로 큰 기공이 요구되는 다양한 응용 분야에서 유용하게 사용될 수 있다. 특히, 본 발명에 따른 다공성 탄소는 내부가 비어있는 중공 입자(hollow particle) 형태의 CNB (porous nitrogen and boron co-doped carbon)로서, 열역학적으로 안정할 뿐 아니라, 질소와 보론이 균일하고 안정적으로 도핑되어 있어, 보다 향상된 특성과 활용도를 나타낼 수 있다. 또한, 본 발명에 따른 다공성 탄소의 제조 방법은 카보나이트라이드 화합물 및 보라이드 화합물의 혼합물을 사용한 간단한 방법으로 용도에 따라 다양한 크기의 기공과 비표면적을 갖는 다공성 탄소를 제공할 수 있다.
[ 도면의 간단한 설명 ]
도 1은 본 발명의 일 구현 예에 따른 다공성 탄소의 중공 구조와 형성 과정을 모식적으로 나타낸 것이다.도 2는 본 발명의 실시예에 따른 카보나이트라이드(전구체) 및 다공성 탄소에 대한 주사전자현미경(SEM) 이미지이다.도 3은 본 발명의 실시예 및 대조예에 따른 다공성 탄소에 대한 투과전자현미경(TEM) 이미지이다.도 4는 본 발명의 일 실시예에 따른 다공성 탄소에 대한 원소 분석 결과(EELS)를 나타낸 것이다.
[ 발명을 실시하기 위한 구체적인 내용 ]
이하, 본 발명의 구체적인 구현 예들에 따른 다공성 탄소 및 이의 제조 방법에 대하여 보다 상세히 설명하기로 한다.그에 앞서, 본 명세서 전체에서 명시적인 언급이 없는 한, 전문용어는 단지 특정 실시예를 언급하기 위한 것이며, 본 발명을 한정하는 것을 의도하지 않는다.  그리고, 여기서 사용되는 단수 형태들은 문구들이 이와 명백히 반대의 의미를 나타내지 않는 한 복수 형태들도 포함한다.  또한, 명세서에서 사용되는 '포함'의 의미는 특정 특성, 영역, 정수, 단계, 동작, 요소 및/또는 성분을 구체화하며, 다른 특정 특성, 영역, 정수, 단계, 동작, 요소, 성분 및/또는 군의 존재나 부가를 제외시키는 것은 아니다.I. 다공성 탄소한편, 본 발명의 일 구현 예에 따르면, 카보나이트라이드(carbonitride) 화합물 및 보라이드(boride) 화합물의 혼합물로부터 유래되는 다공성 탄소가 제공된다.다공성 탄소는 기존의 활성 탄소(activated carbon)에 비하여 양호한 물성을 보여 수소 저장 물질, 전극 재료 등으로 관심을 끌고 있는 탄소 재료이다. 그런데, 직경 약 2 nm 이상의 메조 기공(mesopores)을 갖는 다공성 탄소는 형성이 용이하지 않은 한계가 있어, 직경 약 2 nm 미만의 마이크로 기공(micropores)을 갖는 다공성 탄소가 주를 이루고 있으며, 이로 인해 용도의 확장이 제한적이었다.그런데, 본 발명을 통해 제공되는 다공성 탄소는 마이크로 기공과 메조 기공을 함께 가짐으로써, 수소와 같은 크기가 작은 기체의 저장이나 흡착에 유리하면서도, 상대적으로 큰 기공이 요구되는 다양한 분야 (예를 들어 수소보다 크기가 큰 기체의 저장, 의학용 치료제의 흡착 모체, 윤활유의 흡착제, 촉매, 수퍼 캐패시터의 전극, 필터 등)에 유용하게 적용될 수 있다.특히, 본 발명을 통해 제공되는 다공성 탄소는 카보나이트라이드 화합물 및 보라이드의 혼합물로부터 유래된 CNB (porous nitrogen and boron co-doped carbon)로서, 내부가 비어있는 중공 입자(hollow particle)의 형태를 가지며, 열역학적으로 안정할 뿐 아니라, 질소와 보론이 균일하고 안정적으로 도핑되어 있어, 보다 향상된 특성과 활용도를 나타낼 수 있다.구체적으로, 도 1은 본 발명의 일 구현 예에 따른 다공성 탄소의 중공 구조와 형성 시퀀스를 모식적으로 나타낸 것이다. 도 1에서 각 색깔은 티타늄(핑크), 탄소/질소(블랙), 보론(블루), 및 염소(그린)를 나타낸다. 도 1에 나타낸 바와 같이, 본 발명을 통해 제공되는 다공성 탄소는 내부가 비어있는 중공 입자의 형태를 갖는다. 비제한적인 예로, 상기 다공성 탄소는 100 내지 500 nm의 수 평균 입경과 두께 5 내지 15 nm의 쉘을 갖는 중공 입자일 수 있다. 그리고, 상기 다공성 탄소는 구형 또는 이와 유사한 무정형을 나타낼 수 있다.그리고, 이전에도 CNB가 제안된 바 있으나 carbon-boron 결합이 약해 CNB 내에 CN-rich 및 BN-rich의 두 가지 상으로 분리되는 문제가 있어 성공적인 다공성 CNB의 합성이 어려운 실정이었다. 그에 비하여, 본 발명을 통해 제공되는 다공성 탄소는 카보나이트라이드 화합물 및 보라이드 화합물의 혼합물로부터 유래됨에 따라, 질소와 보론이 균일하고 안정적으로 도핑되어 있어, 보다 향상된 특성과 활용도를 나타낼 수 있다.본 발명에 따르면, 상기 다공성 탄소는, 상기 카보나이트라이드 화합물에 포함된 탄소(C)와 상기 보라이드 화합물에 포함된 보론(B)의 몰비를 기준으로, 상기 카보나이트라이드 화합물 및 보라이드 화합물을 1:0.1 내지 1:0.5의 비율로 포함하는 혼합물로부터 유래될 수 있다. 즉, 질소와 보론이 균일하고 안정적으로 도핑된 다공성 탄소가 형성될 수 있도록 하기 위하여, 상기 혼합물은 카보나이트라이드 화합물 및 보라이드 화합물을 1:0.1 이상의 비율(C:B 몰비 기준)로 포함하는 것이 바람직하다. 다만, 상기 혼합물에 보라이드 화합물이 과량으로 포함될 경우 중공 구조가 효과적으로 형성될 수 없는 문제점이 나타날 수 있으므로, 상기 혼합물은 카보나이트라이드 화합물 및 보라이드 화합물을 1:0.5 이하의 비율(C:B 몰비 기준)로 포함하는 것이 바람직하다.여기서, 상기 카보나이트라이드 화합물은 하기 식 1로 표시되는 조성을 갖는 화합물 및 하기 식 3으로 표시되는 조성을 갖는 화합물로 이루어진 군으로부터 선택된 1종 이상의 화합물을 포함할 수 있다:[식 1]M1(CxNy)삭제삭제[식 3](Ti1-aM3a)(CxNy)상기 식 1 및 식 3에서,M1은 Ti, V, Cr, Zr, Nb, Mo, W, Hf, 및 Ta로 이루어진 군으로부터 선택된 1종 이상의 금속이고;M3는 V, Cr, Zr, Nb, Mo, W, Hf, 및 Ta로 이루어진 군으로부터 선택된 1종 이상의 금속이고;삭제x는 0.2 내지 0.99이며, y는 0.01 내지 0.8이고, a는 0.001 내지 0.3이다.그 중, 상기 식 1로 표시되는 조성을 갖는 화합물은 금속, 탄소 및 질소로만 이루어진 고용체(solid solution)일 수 있다.  그리고, 상기 식 3으로 표시되는 조성을 갖는 화합물은 금속으로 Ti를 포함하면서 Ti 원자가 부분적으로 V, Cr, Zr, Nb, Mo, W, Hf, 및 Ta로 이루어진 군으로부터 선택된 1종 이상으로 치환(substitutional) 형태로 삽입된 치환형 고용체일 수 있다.그리고, 상기 보라이드 화합물은 하기 식 4로 표시되는 조성을 갖는 화합물일 수 있다:[식 4]LxBy상기 식 4에서, L은 1 내지 6가의 금속 또는 비금속이고,x는 1 내지 4이고, y는 1 내지 12이다.비제한적인 예로, 상기 식 4에서 L은 Ti, Li, V, Cr, Zr, Nb, Mo, W, Hf, Ta, Si, C, N, O, As, Mn, Fe, Al, Mg, Os, Re 등 다양한 금속 또는 비금속 원소일 수 있다. 그리고, 상기 보라이드 화합물로는 고체 또는 액체 형태의 화합물이 적용될 수 있다.본 발명의 일 구현 예에 따른 다공성 탄소는 상기 혼합물로부터 유래됨에 따라 1.0 중량% 이상의 질소와 0.1 중량% 이상의 보론을 함유하는 조성을 가질 수 있다.한편, 본 발명을 통해 제공되는 다공성 탄소는 직경 2 nm 미만인 마이크로 기공 및 직경 2 내지 50 nm인 메조 기공을 동시에 갖는다. 이때, 상기 메조 기공의 부피 비율은 상기 마이크로 기공 및 메조 기공을 포함하는 전체 기공의 총 부피에 대하여 30% 이상, 예를 들어 약 30 내지 99%, 또는 약 40 내지 90%일 수 있다. 상기 기공의 부피는 특정 온도를 유지한 상태에서, 예를 들어 액체 질소를 이용하여 77 K를 유지하면서, 질소 기체를 0 기압에서 1 기압까지 넣으면서 흡착된 질소의 양을 부피로 환산하여 측정될 수 있다. 이때 기공에 기체가 가득 찬 상태를 기준으로 기공의 부피를 전체 부피로 나누면 기공의 부피 비율을 알 수 있다. 본 발명의 일 실시 예에 따르면, 상기 다공성 탄소에서 직경 2 nm 미만인 마이크로 기공은 약 0.01 내지 약 1.0 ㎤/g 일 수 있으며, 직경 2 nm 이상인 메조 기공은 약 0.2 내지 약 4.5 ㎤/g 일 수 있다.그리고, 본 발명의 일 실시 예에 따르면, 상기 다공성 탄소는 90 ㎡/g 이상, 예를 들어 약 90 내지 약 2,000 ㎡/g의 비표면적을 가질 수 있다. 상기 비표면적은 특정 온도를 유지한 상태에서, 예를 들어 액체 질소를 이용하여 77 K를 유지하면서, 질소 기체를 0 기압에서 1 기압까지 넣으면서 각각의 압력 조건에서 흡착된 질소의 양을 단분자층으로 질소가 흡착했다는 가정하에 하기 계산식 1을 통하여 구할 수 있다.[계산식 1]SSA = Vmono / 22400 * σ * N = 4.35 Vmono(SSA = 비표면적[㎡/g]; Vmono = 기공체 gram 당 질소의 단분자층 흡착 측정부피[㎥/g]; 22400 = 질소 1 mol의 부피 [㎥/mol]; σ = 질소의 cross sectional area [㎡/atom]; N = 아보가드로수 [atom/mol])II. 다공성 탄소의 제조 방법한편, 본 발명의 다른 구현 예에 따르면,카보나이트라이드(carbonitride) 화합물 및 보라이드(boride) 화합물을 혼합하여 혼합물을 형성하는 단계;상기 혼합물을 할로겐 기체와 반응시키는 단계; 및상기 반응물을 수소 분위기 하에서 가열하는 단계를 포함하는 다공성 탄소의 제조 방법이 제공된다.본 발명을 통해 제공되는 다공성 탄소의 제조 방법에 있어서, 상기 혼합물은, 전술한 바와 같이, 상기 카보나이트라이드 화합물에 포함된 탄소(C)와 상기 보라이드 화합물에 포함된 보론(B)의 몰비를 기준으로, 상기 카보나이트라이드 화합물 및 보라이드 화합물을 1:0.1 내지 1:0.5의 비율로 포함하는 것일 수 있다. 즉, 질소와 보론이 균일하고 안정적으로 도핑된 다공성 탄소가 형성될 수 있도록 하기 위하여, 상기 혼합물은 카보나이트라이드 화합물 및 보라이드 화합물을 1:0.1 이상의 비율(C:B 몰비 기준)로 포함하는 것이 바람직하다. 다만, 상기 혼합물에 보라이드 화합물이 과량으로 포함될 경우 중공 구조가 효과적으로 형성될 수 없는 문제점이 나타날 수 있으므로, 상기 혼합물은 카보나이트라이드 화합물 및 보라이드 화합물을 1:0.5 이하의 비율(C:B 몰비 기준)로 포함하는 것이 바람직하다.그리고, 바람직하게는, 상기 카보나이트라이드 화합물은 전술한 식 1 내지 식 3의 조성을 갖는 화합물 및 이들의 혼합물을 포함할 수 있으며, 상기 보라이드 화합물은 전술한 식 4로 표시되는 조성을 갖는 화합물 및 이들의 혼합물일 수 있다.그리고, 본 발명의 일 구현 예에 따르면, 상기 카보나이트라이드 화합물과 보라이드 화합물을 혼합하는 단계 이후에 또는 혼합과 동시에 분쇄하는 공정이 수행될 수 있다. 상기 분쇄 공정은 예를 들어 고에너지 볼 밀(high energy ball mill)을 이용하여 수행될 수 있다. 상기 고에너지 볼 밀을 이용함으로써 상기 혼합물을 보다 균일하게 혼합할 수 있으며, 또한 일반적 볼 밀보다 높은 에너지로 분쇄하므로 결함(defect)의 양을 증가시켜 보다 낮은 온도에서 안정적으로 다공성 탄소를 제조할 수 있다.상기 고에너지 볼 밀을 이용하여 분쇄할 때, 예를 들어 어트리터 밀(attritor mill), 유성형 밀(planetery mill) 또는 수평형 밀(horizontal mill) 등의 수단이 이용될 수 있으며, BPR (ball-to-power ratio)이 약 10:1 이상, 밀링 속도는 약 50 rpm 이상으로 하여 건식으로 분쇄하는 것이 바람직하다.한편, 상기 혼합물을 할로겐 기체와 반응시키는 단계는 탄소를 제외한 기타 원소를 추출하고 이들 원소가 있던 자리에 기공을 형성시키기 위한 단계로서, 바람직하게는 400 내지 1,200 ℃의 온도 하에서 1 시간 내지 5 시간 동안 수행될 수 있다. 이때 사용되는 할로겐 기체는 염소(Cl2) 기체인 것이 반응성의 측면에서 유리할 수 있다.그리고, 상기 혼합물과 할로겐 기체와의 반응물을 수소 분위기 하에서 가열하는 단계는 잔여 할로겐 기체를 제거하기 위한 단계로서, 바람직하게는 400 내지 1,000 ℃의 온도 하에서 1 시간 내지 5 시간 동안 수행될 수 있다.상기 일 구현 예의 방법을 통해 제조되는 다공성 탄소는 상기 혼합물로부터 유래됨에 따라 1.0 중량% 이상의 질소와 0.1 중량% 이상의 보론을 함유하는 조성을 가질 수 있다.한편, 필요에 따라, 상기 제조 방법에서는 상기 수소 분위기 하에서 가열하는 단계 이후에, 다공성 탄소의 기공을 활성화하는 단계가 더 수행될 수 있다. 상기 기공을 활성화하는 단계를 수행함으로써 표면에 더 많은 기공을 발생시키거나 기공의 직경을 증가시켜 단위 질량당 표면적을 보다 증가시킬 수 있다. 다만, 종래의 이산화탄소를 사용한 기공의 활성화는 활성화 공정 동안 탄소가 분해될 수 있으므로 상당한 질량 손실이 일어날 수 있다. 이러한 견지에서, 본 발명의 일 실시예에 따르면, 상기 다공성 탄소의 기공을 활성화하는 단계는, 상기 다공성 탄소를 비활성 기체 분위기 하에서 가열하는 단계 및 가열된 온도에서 상기 다공성 탄소에 이산화탄소 기체를 흘려 보내주는 단계를 포함하여 수행될 수 있다. 예를 들어, He, Ar, N2 등의 비활성 기체 분위기 하에서 약 25 내지 1,000 ℃에 도달할 때까지 다공성 탄소를 가열한 후, 도달한 목표 온도에서 이산화탄소 기체를 흘려 보내면서 약 10 분 내지 약 2 시간 동안 가열함으로써 다공성 탄소의 기공이 활성화될 수 있다. 이처럼, 이산화탄소를 투입하기 전에 비활성 기체를 사용한 전처리 단계를 수행함으로써, 활성화 단계에서의 탄소 손실을 최소화할 수 있고, 기공의 활성화를 효과적으로 달성할 수 있다.이하, 본 발명의 이해를 돕기 위하여 바람직한 실시예들을 제시한다.  그러나 하기의 실시예들은 본 발명을 예시하기 위한 것일 뿐, 본 발명을 이들만으로 한정하는 것은 아니다.실시예 1Ti(C0.7N0.3)의 조성을 갖는 카보나이트라이드 분말과 TiB2 분말을 각 분말에 포함된 (탄소:보론)의 몰비가 1:0.25가 되도록 혼합한 혼합물을 준비하였다. 상기 혼합물 3.00 g을 약 800 ℃에서 약 3 시간 동안 염소 기체로 처리한 후, 약 600 ℃에서 2 시간 동안 수소 분위기에서 열처리하여 다공성 탄소(이하 'CNB73')를 수득하였다.실시예 2Ti(C0.5N0.5)의 조성을 갖는 카보나이트라이드 분말과 TiB2 분말을 각 분말에 포함된 (탄소:보론)의 몰비가 1:0.25가 되도록 혼합한 혼합물을 준비하였다. 상기 혼합물 3.00 g을 약 800 ℃에서 약 3 시간 동안 염소 기체로 처리한 후, 약 600 ℃에서 2 시간 동안 수소 분위기에서 열처리하여 다공성 탄소(이하 'CNB55')를 수득하였다.실시예 3Ti(C0.3N0.7)의 조성을 갖는 카보나이트라이드 분말과 TiB2 분말을 각 분말에 포함된 (탄소:보론)의 몰비가 1:0.25가 되도록 혼합한 혼합물을 준비하였다. 상기 혼합물 3.00 g을 약 800 ℃에서 약 3 시간 동안 염소 기체로 처리한 후, 약 600 ℃에서 2 시간 동안 수소 분위기에서 열처리하여 다공성 탄소(이하 'CNB37')를 수득하였다.대조예 1Ti(C0.7N0.3)의 조성을 갖는 카보나이트라이드 분말 3.00 g을 약 800 ℃에서 약 3 시간 동안 염소 기체로 처리한 후, 약 600 ℃에서 2 시간 동안 수소 분위기에서 열처리하여 다공성 탄소(이하 'CN73')를 수득하였다.대조예 2Ti(C0.5N0.5)의 조성을 갖는 카보나이트라이드 분말 3.00 g을 약 800 ℃에서 약 3 시간 동안 염소 기체로 처리한 후, 약 600 ℃에서 2 시간 동안 수소 분위기에서 열처리하여 다공성 탄소(이하 'CN55')를 수득하였다.대조예 3Ti(C0.3N0.7)의 조성을 갖는 카보나이트라이드 분말 3.00 g을 약 800 ℃에서 약 3 시간 동안 염소 기체로 처리한 후, 약 600 ℃에서 2 시간 동안 수소 분위기에서 열처리하여 다공성 탄소(이하 'CN37')를 수득하였다.시험예 1실시예 및 대조예를 통해 얻은 다공성 탄소의 조성을 XPS, EA, ICP를 이용하여 분석하였고, 그 결과를 하기 표 1에 나타내었다.(in atomic%)탄소보론산소질소실시예 1 (CNB73)85.61.48.13.8실시예 2 (CNB55)83.51.19.55.4실시예 3 (CNB37)80.90.410.67.5대조예 1 (CN73)85.3012.22.0대조예 2 (CN55)83.2013.13.4대조예 3 (CN37)79.7014.24.5상기 표 1에 나타낸 바와 같이, 실시예 1 내지 3에 따른 다공성 탄소는 소량의 보론을 함유하는 것으로 확인되었다. 그리고, 각 실시예에 대응하는 대조예 1 내지 3의 다공성 탄소와 비교하여, 실시예 1 내지 3에 따른 다공성 탄소는 약 2 배의 질소를 함유하였고, 산소의 함유량은 감소하였다.시험예 2주사전자현미경(SEM)을 이용하여 실시예에 따른 카보나이트라이드(전구체) 및 합성된 다공성 탄소(CNB)의 표면을 확대 관찰하였고, 그 이미지를 도 2에 나타내었다.도 2에서 각각 대응하는 a와 b, c와 d, e와 f를 비교할 때, 카보나이트라이드 (전구체 a, c, e)는 수득된 다공성 탄소와 유사한 외부 형상을 갖는 것으로 확인되었다.시험예 3투과전자현미경(TEM)을 이용하여 대조예 3 (CN37) 및 실시예 3 (CNB37)에 따른 다공성 탄소를 관찰하였고, 그 이미지를 도 3에 나타내었다.도 3에서 (a)는 CN37에 대한 TEM 이미지로서, 특정한 형상이 없는 것으로 확인되었다. 그에 비하여, 도 3에서 (b) 내지 (d)는 CNB37에 대한 TEM 이미지로서, 다공성 탄소의 내부가 비어있는 중공 구조를 가지며, 쉘의 두께는 약 7 내지 8 nm인 것으로 확인되었다.시험예 4XPS, EA, ICP를 이용하여 실시예 3 (CNB37)의 다공성 탄소에 대한 원소 분석을 하였고, 그 결과를 도 4에 나타내었다.도 4에서 (a), (b) 및 (c)는 각각 탄소, 질소 및 보론의 분포를 보여주는 이미지로서, 각 원소가 대체적으로 표면에 편재되어 있는 것으로 확인되었다. 또한 도 4에서 (b) 및 (c)의 표면부에 질소와 보론이 많은 것으로 보이는데, 이는 실시예 3의 다공성 탄소가 중공 구조를 갖는다는 증거가 될 수 있다. 그리고, 도 4의 (d)는 TEM-EELS 결과로서, 이를 통해 탄소, 질소 및 보론이 다공성 탄소 표면에 잘 분포되어 있음을 확인할 수 있다.시험예 5실시예 및 대조예에 따른 다공성 탄소에 대해 비표면적(SSA), 약 2 nm 미만의 직경을 갖는 마이크로 기공의 부피, 약 2 nm 이상의 직경을 갖는 메조 기공의 부피, 및 합성율을 각각 측정하였고, 그 결과를 하기 표 2에 나타내었다.실시예 1(CNB73)실시예 2(CNB55)실시예 3(CNB37)대조예 1(CN73)대조예 2(CN55)대조예 3 (CN37)Surface area(㎡/g)130413007301456990183Total pore Vol. (㎤/g)1.221.481.991.280.970.53Micropore Vol. (㎤/g)0.550.430.100.600.450Mesopore Vol.(㎤/g)0.430.590.770.670.370.27Yield (%)60.545.618.352.537.51.5상기 표 2에 나타낸 바와 같이, 실시예 2 및 3에 따른 다공성 탄소는 각 실시예에 대응하는 대조예의 다공성 탄소에 비하여 마이크로 기공과 메조 기공, 그리고 매크로(macro) 기공의 부피가 대체적으로 증가하였고, 특히 실시예 3의 다공성 탄소는 대조예 3에 비하여 약 4 배 정도 증가한 비표면적을 갖는 것으로 확인되었다. 그리고, 실시예들에 따른 다공성 탄소는 대조예들에 비해 현격히 향상된 합성율을 나타내는 것으로 확인되었다.